"以下の式Iが与えられる、抗酸化能力を有したベンゾフラノン誘導体式中、n=0,1,2または3であり、R1およびR2は独立してHまたはC1-C8アルキル基を示し、R3およびR4は独立してHまたはC1-C6アルキル基を示すが、同時にC1-C6アルキル基であることはなく、R5およびR6は独立してHまたはC1-C6アルキル基を示すが、同時にC1-C6アルキル基であることはなく、R7はHまたはOHである。R3はHであり、R4はC3-C5アルキル基である、請求項1に記載のベンゾフラノン誘導体。R5はHであり、R6はC3-C5アルキル基である、請求項1に記載のベンゾフラノン誘導体。以下の式II、IIIまたはIVが与えられる、請求項1に記載のベンゾフラノン誘導体。有機材料を安定化する方法であって、以下の式Iを有する化合物を前記有機材料に添加することを含む方法式中、n=0,1,2または3であり、R1およびR2は独立してHまたはC1-C8アルキル基を示し、R3およびR4は独立してHまたはC1-C6アルキル基を示すが、同時にC1-C6アルキル基であることはなく、R5およびR6は独立してHまたはC1-C6アルキル基を示すが、同時にC1-C6アルキル基であることはなく、R7はHまたはOHである。前記化合物は抗酸化剤として使用される、請求項5に記載の方法。前記有機材料に対する前記化合物の量は0.01~10重量である、請求項5に記載の方法。前記有機材料に対する前記化合物の量は0.1~2重量である、請求項7に記載の方法。前記化合物は、である、請求項5に記載の方法。前記有機材料はポリマー材料である、請求項5に記載の方法。本発明は、炭素中心ラジカル抗酸化剤と一次抗酸化剤の両方の特性を有した抗酸化剤を開発しようと試みている。これをプラスチックに添加した場合、プラスチックの流動性および色安定性が向上する。この目的を達成するために、本発明は、以下の式Iが与えられる、抗酸化能力を有したベンゾフラノン誘導体を提示する。この式中、n=0,1,2または3であり、R1およびR2は独立してHまたはC1-C8アルキル基を示し、R3およびR4は独立してHまたはC1-C6アルキル基を示すが同時にC1-C6アルキル基であることはなく、R5およびR6は独立してHまたはC1-C6アルキル基を示すが同時にC1-C6アルキル基であることはなく、R7はHまたはOHである。さらに本発明は、有機材料を安定化する方法も提供する。この方法の工程には、以下の式Iの構造を有する化合物を添加することが含まれる。この式中、n=0,1,2または3であり、R1およびR2は独立してHまたはC1-C8アルキル基を示し、R3およびR4は独立してHまたはC1-C6アルキル基を示すが同時にC1-C6アルキル基であることはなく、R5およびR6は独立してHまたはC1-C6アルキル基を示すが同時にC1-C6アルキル基であることはなく、R7はHまたはOHである。本発明の抗酸化剤は、有機材料の添加剤として用いられる。抗酸化剤が添加されたプラスチックには、より良好な流動性および耐熱性が与えられる。さらに、高温下で変色を起こしにくい。本発明は、ポリマー材料に添加して材料の安定性を向上させるのに特に適している。抗酸化能力を有する本発明のベンゾフラノン誘導体には以下の式Iが与えられる。この式中、n=0,1,2または3であり、R1およびR2は独立してHまたはC1-C8アルキル基を示し、R3およびR4は独立してHまたはC1-C6アルキル基を示すが同時にC1-C6アルキル基であることはなく、R5およびR6は独立してHまたはC1-C6アルキル基を示すが同時にC1-C6アルキル基であることはなく、R7はHまたはOHである。1つの好ましい実施形態において、R3はHであり、R4はC3-C5アルキル基である。1つの好ましい実施形態において、R5はHであり、R6はC3-C5アルキル基である。より好ましい実施形態において、ベンゾフラノン誘導体には以下の式II,IIIまたはIVが与えられる。命名規則に従うと、化合物IIは、[4-tert-ブチル-2-5-tert-ブチル-2-オキソ-3H-ベンゾフラン-3-イルフェニル]ベンゾエートと命名することができる短縮して化合物IIまたはCT-500とも呼ぶ。化合物IIIは、[4-tert-ブチル-2-5-tert-ブチル-2-オキソ-3H-ベンゾフラン-3-イルフェニル]-3,5-ジtert-ブチル-4-ヒドロキシ-ベンゾエートと命名することができる短縮して化合物IIIまたはCT-501とも呼ぶ。化合物IVは、[4-tert-ブチル-2-5-tert-ブチル-2-オキソ-3H-ベンゾフラン-3-イルフェニル]-3-[3,5-ジtert-ブチル-4-ヒドロキシ-フェニル]-プロパノエートと命名することができる短縮して化合物IVまたはCT-502とも呼ぶ。本発明は、有機材料を安定化する方法も提供する。その手順には、以下の式Iの構造を有する化合物を前記材料に添加することが含まれる。この式中、n=0,1,2または3であり、R1およびR2は独立してHまたはC1-C8アルキル基を示し、R3およびR4は独立してHまたはC1-C6アルキル基を示すが同時にC1-C6アルキル基であることはなく、R5およびR6は独立してHまたはC1-C6アルキル基を示すが同時にC1-C6アルキル基であることはなく、R7はHまたはOHである。1つの好ましい実施形態において、R3はHであり、R4はC3-C5アルキル基である。1つの好ましい実施形態において、R5はHであり、R6はC3-C5アルキル基である。本発明において有機材料を安定化するために用いられる式Iを有する化合物は、抗酸化剤として分類することができる。有機材料に加える場合、有機材料に対する化合物Iの量は0.01~10重量である。1つの好ましい実施形態において、有機材料に対する化合物Iの量は0.1~2重量である。より好ましい実施形態において、化合物Iには以下の式II、IIIまたはIVが与えられる。本発明の化合物は、有機材料、特にポリマー材料に添加してそれらの熱安定性を向上し、酸化または分解を防ぐことができる。また、その材料を加工するのに適したより良好な流動性を与える。適切なポリマー材料としては、限定はされないが、ポリオレフィン、オレフィン共重合体、ポリスチレン、ポリパラメチルスチレン、ポリメチルスチレンまたはその共重合体もしくは分枝共重合体、ハロゲンとの重合体もしくは共重合体、環状エーテルの単独重合体もしくは共重合体、ポリアルデヒド、ポリフェニレンオキシド、ポリフェニレンスルフィド、ポリシアンウレタン、ポリアミドおよびアミド共重合体、ポリ尿素、ポリイミド、ポリアミド-イミド、ポリカーボネート、ポリエステル/カーボネート、不飽和ポリエステル樹脂、熱硬化性アクリレート樹脂、またはメラミン樹脂、尿素樹脂もしくはポリシアネートを含むアクリレート樹脂、または上記種々のポリマーの混合物のエポキシ樹脂が挙げられる。さらに本発明は、有機材料用の任意の助剤とともに用いることもできる。助剤としては、抗酸化剤、UV吸収剤および光安定剤、金属不活性化剤、リン酸エステルおよび亜リン酸エステル、塩基-共安定剤、核形成剤、充填剤および強化剤、可塑剤、潤滑剤、乳化剤、界面活性剤、着色物質、光学的光沢剤、難燃剤、帯電防止剤および発泡剤、特に抗酸化剤が挙げられる。また、従来のリン系抗酸化剤またはヒンダードフェノール系抗酸化剤と組み合わせて、これらの添加剤を有した有機材料が優れた耐熱性、抗酸化能力および加工に適したより良好な流動性を備えるようにすることもできる。本発明の化合物ならびにその使用および用途は、この化合物を生産するための異なる合成方法によって限定されるものでないことは容易に理解されるべきである。例示する合成例は、本発明の化合物の存在を証明するために用いられるものであって、本発明の範囲を限定するものではない。本発明の化合物は、ヒドロキシルフェニルベンゾフラン-2-オンと安息香酸誘導体のエステル化から合成することができる。以下の例は、本発明の範囲を限定するためではなく、本発明の特別な態様を示すために例示されるものである。実施例1:[4-tert-ブチル-2-5-tert-ブチル-2-オキソ-3H-ベンゾフラン-3-イルフェニル]ベンゾエートCT-500の合成22.5gのヘプタンを0.11gのメタンスルホン酸、11.25gのp-tert-ブチルフェノールおよび5.65gのグリオキシル酸と混合し、還流脱水した。得られた溶液をろ過および乾燥して、5-tert-ブチル-3-[5-tert-ブチル-2-ヒドロキシフェノール]-ベンゾフラン-23H-オンを得た。33.7g100mmolの5-tert-ブチル-3-[5-tert-ブチル-2-ヒドロキシフェノール]-ベンゾフラン-23H-オン、12.81g105mmolの安息香酸および70mLのトルエンを250mLの三つ口丸底フラスコにとり、0.337g1.8molのp-トルエンスルホン酸を加えた。混合物をディーンスタークDeanStark装置によって6時間還流して水を除去した。混合物を温度が60°Cに下がるまで冷却してから、5.4g35mmolのオキシ塩化リンを加え、ディーンスターク装置を除去して6時間還流した。混合物を室温20°Cまで冷却し、中和用に50gの水を加えた。有機層を分離し、溶媒を抜き取って薄黄色の一次生成物を得た。一次生成物を100gのシクロヘキサンと混合し、1時間加熱還流して抽出物を得た。混合溶液を室温20°Cまで冷却してろ過し、熱風乾燥機によって乾燥させて、37.6g85mmolの白色固体生成物を収率95および純度99.6にて得た。生成物の同定情報を図2a、図2bおよび図2cに示す。実施例2:[4-tert-ブチル-2-5-tert-ブチル-2-オキソ-3H-ベンゾフラン-3-イルフェニル]-3,5-ジtert-ブチル-4-ヒドロキシ-ベンゾエートCT-501の合成22.5gのヘプタンを0.11gのメタンスルホン酸、11.25gのp-tert-ブチルフェノールおよび5.65gのグリオキシル酸と混合し、還流脱水した。得られた溶液をろ過および乾燥して、5-tert-ブチル-3-[5-tert-ブチル-2-ヒドロキシフェノール]-ベンゾフラン-23H-オンを得た。33.7g100mmolの5-tert-ブチル-3-[5-tert-ブチル-2-ヒドロキシフェノール]-ベンゾフラン-23H-オン、26.3g105mmolの3,5-ジtert-ブチル-4-ヒドロキシ-安息香酸および70mLのトルエンを250mLの三つ口丸底フラスコにとり、0.337g1.8mmolのp-トルエンスルホン酸を加えた。混合物をディーンスターク装置によって6時間還流して水を除去した。混合物を温度が60°Cに下がるまで冷却してから、5.4g35mmolのオキシ塩化リンを加え、ディーンスターク装置を除去して6時間還流した。混合物を室温20°Cまで冷却し、中和用に50gの水を加えた。有機層を分離し、溶媒を抜き取って薄黄色の一次生成物を得た。一次生成物を100gのメタノールと混合し、1時間加熱還流して抽出物を得た。混合溶液を室温20°Cまで冷却してろ過し、熱風乾燥機によって乾燥させて、45.6g80mmolの白色固体生成物を収率80および純度99.8にて得た。生成物の同定情報を図3a、図3bおよび図3cに示す。実施例3:[4-tert-ブチル-2-5-tert-ブチル-2-オキソ-3H-ベンゾフラン-3-イルフェニル]-3-[3,5-ジtert-ブチル-4-ヒドロキシフェノール]-プロパノエートCT-502の合成22.5gのヘプタンを0.11gのメタンスルホン酸、11.25gのp-tert-ブチルフェノールおよび5.65gのグリオキシル酸と混合し、還流脱水した。得られた溶液をろ過および乾燥して、5-tert-ブチル-3-[5-tert-ブチル-2-ヒドロキシフェノール]-ベンゾフラン-23H-オンを得た。33.7g100mmolの5-tert-ブチル-3-[5-tert-ブチル-2-ヒドロキシフェノール]-ベンゾフラン-23H-オン、29.23g105mmolの3-[3,5-ジtert-ブチル-4-ヒドロキシ-フェニル]プロパン酸、0.337g1.8molのp-トルエンスルホン酸、および70mLのジクロロメタンを250mLの三つ口丸底フラスコにとり、17.84g150mmolの塩化チオニルを加えた。混合物を氷浴5°C中で3日間攪拌した。混合物を温度が室温20°Cになるまで温め、中和用の水50gを加えた。有機層を分離し、溶媒を抜き取って薄黄色の一次生成物を得た。一次生成物を100gのシクロヘキサンと混合し、1時間加熱還流して抽出物を得た。得られた溶液をろ過し、熱風乾燥機によって乾燥させて、35.96g63mmolの白色固体生成物を収率63および純度99.8にて得た。生成物の同定情報を図4a、図4bおよび図4cに示す。実施例4:本発明の化合物の応用特性解析本発明の化合物の安定性を分析するために、商品化されている抗酸化剤中に本発明を添加した調合物を設計した。これらの調合物のメルトフローレートMFRおよび色安定性Yiを調べた。ハイドロタルサイトを加水分解安定剤として使用した。ここで、Deox604およびDeox10は、キテックケミカルカンパニーリミテッド社より購入した商品である。メルトフローレートMFR試験MFRは、0.06重量の前記調合物と0.1重量のステアリン酸カルシウムを加えたポリプロピレンから得た。比率を以下の表に示す。二軸押出機CoperionSTS35LD36により220°Cおよび40~50rpmの条件下でポリプロピレンをそれぞれ1回、3回および5回の押し出しの後、MFR試験のためにサンプリングした。試験は、ASTMD1238に基づき、190°Cおよび2.16kgの条件下で行い、得られるデータの単位はg/10分である。データを集めて図5にプロットした。Y軸座標はMFRの値であり、X軸座標は対照ならびに1回、3回および5回の押し出しがされた実験調合物に割り当てた番号を示す。図5は、本発明の化合物が加えられたグループ2、グループ3およびグループ4が、グループ1よりもMFRの変化が小さいことを示している。これは本発明の化合物がポリマーの特性を維持するのに寄与していることを示すものである。色差試験この試験は、本発明の化合物がポリマーの色安定性にどのように影響するかに関し、1回、3回および5回の押し出しを行った前記ポリプロピレン調合物によって行った。比色計日本電色工業株式会社、ZE2000で得られた値をまとめて図6にプロットした。Y軸座標は色差値Yiであり、X軸座標は1回、3回および5回の押し出しがされた対照と実験調合物に割り当てた番号を示す。図6は、本発明の化合物が加えられたグループ2、グループ3およびグループ4が、グループ1よりもYiの変化が小さいことを示している。これは本発明の化合物がポリマーの特性を維持するのに寄与していること、特にポリマー材料の抗酸化能力および加工耐性を向上するのに寄与していることを示すものである。結論として、本発明のベンゾフラノン誘導体にはより大きな分子量が与えられ、同じ重さの条件下では炭素中心ラジカル抗酸化剤の割合が低くなる。それにもかかわらず、ベンゾフラノン誘導体は、一次抗酸化剤の部分が含まれているために、相乗的な抗酸化能力を備える。驚くべきことに、実施例2によって与えられる化合物がMFR試験および色差試験において優れた性能を有することを我々は発見したが、これは本発明の化合物を、プラスチック用の熱安定性保護剤として用いることができ、したがって新しい抗酸化剤成分であることを示すものである。実施形態および用いた技術的原理を上に述べた。本発明のすべての変形および変更ならびにその使用は、本明細書の開示の精神を逸脱しない限りにおいて、本発明の範囲に含まれる。"